(57)【要約】【課題】床面等にこぼれた水分を効果的に拭き取りでき、かつ拭き取り後においても埃や毛髪等の拭き取り能力を低下させることのない乾式拭き取り用シートとする。【解決手段】乾燥状態で使用される拭き取りシート１であって、前記拭き取りシート１は中間層２と、この中間層２の両面に夫々積層された上面層３および下面層４とからなり、前記中間層２は好ましくはパルプ繊維１００％の層とし、かつ前記上面層３および下面層４は少なくとも３０重量％以上の疎水性繊維を含有するとともに、親水性繊維を１０重量％以上含有する層とし、前記拭き取りシート１は水分吸収後に濾紙を重ね、０．８ｇ／ｃｍ２の重りを載荷した際の濾紙への水分移行量が全水分吸収量の２０％以下である。【選択図】  図１
2005000399.tif 000002
【特許請求の範囲】
【請求項１】
乾燥状態で使用される拭き取りシートであって、前記拭き取りシートは水吸収後に濾紙を重ね、０．８ｇ／ｃｍ２の重りを載荷した際の濾紙への水分移行量が全水分吸収量の２０％以下であることを特徴とする乾式拭き取り用シート。
【請求項２】
乾燥状態で使用される拭き取りシートであって、前記拭き取りシートは中間層と、この中間層の両面に夫々積層された上面層および下面層とからなり、前記中間層は少なくともパルプを含有する親水性繊維を主体の層とし、かつ前記上面層および下面層は少なくとも１０重量％以上の疎水性繊維を含有する層とし、前記拭き取りシートは水分吸収後に濾紙を重ね、０．８ｇ／ｃｍ２の重りを載荷した際の濾紙への水分移行量が全水分吸収量の２０％以下であることを特徴とする乾式拭き取り用シート。
【請求項３】
乾燥状態で使用される拭き取りシートであって、前記拭き取りシートは中間層と、この中間層の両面に夫々積層された上面層および下面層とからなり、前記中間層少なくともパルプを含有する親水性繊維１００％の層とし、かつ前記上面層および下面層は少なくとも２０重量％以上の疎水性繊維を含有する層とし、前記拭き取りシートは水分吸収後に濾紙を重ね、０．８ｇ／ｃｍ２の重りを載荷した際の濾紙への水分移行量が全水分吸収量の２０％以下であることを特徴とする乾式拭き取り用シート。
【請求項４】
前記上面層および下面層は少なくとも１０重量％以上の親水性繊維を含有する層としてある請求項２、３いずれかに記載の乾式拭き取り用シート。
【請求項５】
前記中間層、上面層および下面層は、ニードルパンチまたはスパンレース法により各層が絡合によって一体化処理されている請求項２〜４いずれかに記載の乾式拭き取り用シート。
【請求項６】
前記上面層及び／又は下面層は、繊維の高密度領域と低密度領域とが３〜７：７〜３の比率でほぼ均一に存在し、かつ拭き取りシートの平面２方向に対し前記高密度領域と低密度領域とが交互に又は繰り返し存在するパターンとしてある請求項２〜５いずれかに記載の乾式拭き取り用シート。
【請求項７】
前記低密度領域において中間層を構成する繊維の一部が外部に露出している請求項６記載の乾式拭き取り用シート。
【請求項８】
前記中間層はパルプ繊維１００％層としてある請求項２〜７いずれかに記載の乾式拭き取り用シート。
【請求項９】
前記上面層および下面層はポリエステル繊維とレーヨンとからなる繊維層とし、かつ前記ポリエステル繊維とレーヨンとは１〜６：９〜４の比率で配合されている請求項２〜８いずれかに記載の乾式拭き取り用シート。
【請求項１０】
請求項１〜９いずれかに記載の乾式拭き取り用シートを２枚１組としてポップアップ方式で折り畳んで略直方体の箱に収納したフロア清掃用製品。
【発明の詳細な説明】
【０００１】
【発明の属する技術分野】
本発明は、液体を拭き取り跡なく綺麗に拭き取りできるとともに、液体を拭き取った場合でも清拭能力が低下しない乾式拭き取り用シートおよびフロア清掃用製品に関する。
【０００２】
【従来の技術】
従来より、一般住宅などにおいて、フローリングや棚面の埃や毛髪類などの微細ゴミを拭き取るために拭き取りシートが提供されている。この拭き取りシートは、棒状の柄の先端に対して揺動可能に取り付けられたシート取付板に対して着脱自在に装着されて使用されたり、直接に手に持ってワイプとして使用されるものであり、一般的には濡らして使用される湿式タイプと乾燥状態のまま使用される乾式タイプとに大別される。
【０００３】
前記後者の乾式タイプのものとしては、例えば下記特許文献１、２に示されるように、疎水性繊維を交絡させた不織布や、熱可塑性の疎水性合成繊維の繊維間を熱融着させて成形した比較的低目付の１層構造又は２層程度の不織布で構成されたものが大部分を占めている。
【０００４】
また、近年は単に埃等の清拭機能に加え、水拭きやこぼれた水の拭き取りにも有効に使用できるように、下記特許文献３では、親水性繊維からなるウエブの両面に、合成繊維からなる繊維ウエブを積層し、両層間をスパンレース法又はニードルパンチ法により絡合状態で一体化した清掃用シートが提案されているとともに、下記特許文献４では、親水性繊維を５０重量％以上含有し、構成する繊維の平均繊維長が２０ｍｍ未満からなる親水性繊維層の少なくとも一方の面に、分割型複合繊維を５０重量％以上含有し、構成する繊維の平均繊維長が３０〜１００ｍｍからなる極細繊維層を積層して繊維ウエブをなし、ニードルパンチ、或いは高圧流体流処理を施して前記繊維ウエブを一体化することにより、ウエット状、ドライ状のいずれの状態でも使用可能な清拭用不織布が提案されている。
【０００５】
【特許文献１】
特開平６−１４８６０号公報
【特許文献２】
特開平９−１３１２８８号公報
【特許文献３】
特開平９−２７６１９３号公報
【特許文献４】
特開２００１−１９０４６９号公報
【０００６】
【発明が解決しようとする課題】
前記特許文献３及び４においては、共に中間層として親水性繊維を設けることにより、乾式ワイプによる拭き取りであっても、水拭きやこぼれた水の拭き取りが可能としたものである。確かに、吸水機能を有する層を設けることにより液体の吸収が可能になるけれども、水分を拭き取った後の拭き取り性能が低下してしまい、埃や毛髪などを効果的に拭き取りシート側に転移させることができないという問題があった。
【０００７】
また、水分の拭き取りに際しても、液体量にもよるが液体が１回の拭き取りではシート側に完全に吸収されず、床面などに拭き取りによる水筋ができてしまうことがあり、複数回の拭き取りが必要となるなどの問題、すなわち水分の拭き取り能力が低いなどの問題もあった。
【０００８】
そこで本発明の主たる課題は、乾式で使用される拭き取りシートに関し、床面等にこぼれた水分を効果的に拭き取りでき、かつ拭き取り後においても埃や毛髪等の拭き取り能力を低下させることのない乾式拭き取り用シートおよびフロア清掃用製品を提供することにある。
【０００９】
【課題を解決するための手段】
本発明者等は上記課題を解決するために、種々の検討を重ねた結果、拭き取り用シートにおいて、水分を効果的に吸収可能とするために中間層をパルプを含有する親水性繊維を主体とする層または親水性繊維１００％の層で構成することとともに、水分吸収後の状態で表面側の層（上面層及び下面層の内の使用面側を指す。）に水分が存在していないことがその後の拭き取り性を左右する重要な因子であることを見出した。現実には前記表面層における水分含有量を０にはできないがその指標値として、ウェットバック量が、すなわち前記拭き取りシートの水分吸収後に濾紙を重ね、０．８ｇ／ｃｍ２の重りを載荷した際の濾紙への水分移行量が全水分吸収量の２０％以下、好ましくは１０％以下、より好ましくは５％以下であれば、水分吸収後においても水分吸収前とほぼ同様の拭き取り性を有することの知見を得た。本発明はこの知見に基づいて成されたものである。
【００１０】
従って、前記課題を解決するために請求項１に係る本発明として、乾燥状態で使用される拭き取りシートであって、前記拭き取りシートは水吸収後に濾紙を重ね、０．８ｇ／ｃｍ２の重りを載荷した際の濾紙への水分移行量が全水分吸収量の２０％以下であることを特徴とする乾式拭き取り用シートが提供される。
【００１１】
請求項２に係る本発明として、乾燥状態で使用される拭き取りシートであって、前記拭き取りシートは中間層と、この中間層の両面に夫々積層された上面層および下面層とからなり、前記中間層は少なくともパルプを含有する親水性繊維を主体の層とし、かつ前記上面層および下面層は少なくとも１０重量％以上の疎水性繊維を含有する層とし、前記拭き取りシートは水分吸収後に濾紙を重ね、０．８ｇ／ｃｍ２の重りを載荷した際の濾紙への水分移行量が全水分吸収量の２０％以下であることを特徴とする乾式拭き取り用シートが提供される。
【００１２】
請求項３に係る本発明として、乾燥状態で使用される拭き取りシートであって、前記拭き取りシートは中間層と、この中間層の両面に夫々積層された上面層および下面層とからなり、前記中間層少なくともパルプを含有する親水性繊維１００％の層とし、かつ前記上面層および下面層は少なくとも２０重量％以上の疎水性繊維を含有する層とし、前記拭き取りシートは水分吸収後に濾紙を重ね、０．８ｇ／ｃｍ２の重りを載荷した際の濾紙への水分移行量が全水分吸収量の２０％以下であることを特徴とする乾式拭き取り用シートが提供される。
【００１３】
請求項４に係る本発明として、前記上面層および下面層は少なくとも１０重量％以上の親水性繊維を含有する層としてある請求項２、３いずれかに記載の乾式拭き取り用シートが提供される。
【００１４】
請求項５に係る本発明として、前記中間層、上面層および下面層は、ニードルパンチまたはスパンレース法により各層が絡合によって一体化処理されている請求項２〜４いずれかに記載の乾式拭き取り用シートが提供される。
【００１５】
請求項６に係る本発明として、前記上面層及び／又は下面層は、繊維の高密度領域と低密度領域とが３〜７：７〜３の比率でほぼ均一に存在し、かつ拭き取りシートの平面２方向に対し前記高密度領域と低密度領域とが交互に又は繰り返し存在するパターンとしてある請求項２〜５いずれかに記載の乾式拭き取り用シートが提供される。
【００１６】
請求項７に係る本発明として、前記低密度領域において中間層を構成する繊維の一部が外部に露出している請求項６記載の乾式拭き取り用シートが提供される。
【００１７】
請求項８に係る本発明として、前記中間層はパルプ繊維１００％層としてある請求項２〜７いずれかに記載の乾式拭き取り用シートが提供される。
【００１８】
請求項９に係る本発明として、前記上面層および下面層はポリエステル繊維とレーヨンとからなる繊維層とし、かつ前記ポリエステル繊維とレーヨンとは１〜６：９〜４の比率で配合されている請求項２〜８いずれかに記載の乾式拭き取り用シートが提供される。
【００１９】
請求項１０に係る本発明として、請求項１〜９いずれかに記載の乾式拭き取り用シートを２枚１組としてポップアップ方式で折り畳んで略直方体の箱に収納したフロア清掃用製品が提供される。
【００２０】
【発明の実施の形態】
以下、本発明の実施の形態について図面を参照しながら詳述する。
図１は本発明に係る乾式拭き取りシート１の横断面図である。
【００２１】
図１に示される拭き取りシート１は、中間層２と、この中間層２の両面に夫々積層された上面層３および下面層４とからなり、前記中間層２は少なくともパルプを含有する親水性繊維を主体とする層または親水性繊維１００％の層とし、かつ前記上面層３および下面層４は少なくとも１０重量％以上、好ましくは２０重量％以上、より好ましくは３０重量％以上の疎水性繊維を含有する層となっている。なお、前記中間層２において「親水性繊維を主体とする層」とは親水性繊維を８０重量％以上含有することを意味する。
【００２２】
本発明に係る乾式拭き取り用シート１においては、その機能物性値として、前記拭き取りシート１は水分吸収後に濾紙を重ね、０．８ｇ／ｃｍ２の重りを載荷した際の濾紙への液体移行量が全水分吸収量の２０％以下、好ましくは１０％以下、より好ましくは５％以下となるようにしたものである（以下、この数値をウェットバック率という。）。前記ウェットバック率の測定は、具体的には図３に示されるように、シート１０を広げ、スポイト１１を用いて３滴（０．１２３ｇ）を垂らし１分間放置する。次に、重量を測定した濾紙１２をシート１０の下に置き、シート１０の上面に０．８ｇ／ｃｍ２の重りを１０秒間載荷した後、濾紙１２の重量を測定し重量差を測定する。この重量差が濾紙への液体移行量となり、これを全水分量を除し１００を掛けた数値をもってウェットバック率とするものである。
【００２３】
前記中間層２は、吸水層および保水層として機能する層であり、綿又はパルプ等の天然繊維、レーヨン、キュプラ等の再生繊維等を使用することができる。これらの繊維群の中でも、パルプ繊維を主体とするかパルプ繊維１００％の吸水紙層とするのが最も好適である。または、このパルプ層は綿状（フラッフパルプ）ではなく、高密度化されたシート状のものを用いるのが吸水速度及び保水性の点で望ましいものとなる。
【００２４】
前記パルプ繊維としては、通常のパルプ繊維、例えば針葉樹または広葉樹の化学パルプ、半化学パルプ及び機械パルプ等の木材パルプに加えて、アルカリ処理により楕円形状としたマーセル化パルプ、架橋剤により改質されたクリンプパルプ等を使用することができる。また、広葉樹パルプよりは針葉樹パルプの方が機能及び価格で点で好適に使用される。坪量は２０〜４０ｇ／ｍ２、好ましくは２５〜３５ｇ／ｍ２とするのが望ましい。坪量が２０ｇ／ｍ２未満の場合は吸水能力、特に保水性能が低下し好ましくない。また、坪量が４０ｇ／ｍ２を超える場合には乾式拭き取りシートとしては吸水能力が過剰になるとともに、シートの厚みが増し嵩が出過ぎるようになるため乾式シートとしては好ましくない。
【００２５】
一方、前記上面層３及び下面層４は、少なくとも１０重量％以上、好ましくは２０重量％以上、より好ましくは３０重量％以上の疎水性繊維を含有する層とし、ある程度の撥水性を持たせるとともに、こぼした液体などを拭いた際に前記中間層２に至らない水分を繊維中に吸収し保水するために、少なくとも１０重量％以上、好ましくは４０重量％以上の親水性繊維を含有させた層である。
【００２６】
前記疎水性繊維としては、例えばポリエチレン、ポリプロピレン及びポリビニルアルコール等のポリオレフィン系繊維、ポリエチレンテレフタレート、ポリブチレンテレフタレートなどの単一繊維や、ポリエチレンテレフタレート／ポリエチレン、ポリエチレンテレフタレート／ポリプロピレン、ポリプロピレン／ポリエチレン、ポリエチレンテレフタレート−エチレン・プロピレン共重合体、低融点ポリエステル−ポリエステルなどからなる鞘部分が相対的に低融点とされる芯鞘型複合繊維または偏心芯鞘型複合繊維、またはポリエチレンテレフタレート／ポリプロピレン、ポリエチレンテレフタレート／ナイロン、ポリプロピレン／ポリエチレンからなる各成分の一部が表面に露出している分割型複合繊維、あるいはポリエチレンテレフタレート／エチレン−プロピレン共重合体からなる一方の成分の熱収縮により分割する熱分割型複合繊維などを使用することができる。前記疎水性繊維の繊度は特に限定されないが、０．８〜１．４ｄｔｅｘとするのが望ましい。
【００２７】
これらの中でも、ポリエステル繊維を用いるのが望ましい。ポリエステル繊維とすることにより、コシが向上し嵩のある不織布を得ることができる。また、疎水性繊維の一部が不織布表面に露出することで、水分を拭き取った際にべた付き感を緩和し、さらりとした感触が付与されるようになる。また、前記ポリエステル繊維は熱捲縮性を有するものを使用することもできる。熱捲縮性を与えるには、ポリエステル繊維に対して熱収縮温度の異なる合成樹脂を貼り合わせたサイド・バイ・サイド型複合繊維の形態を採るようにする。ポリエステル繊維の融点は、ポリエチレンテレフタレートが２５５℃、ポリブチレンテレフタレートが２１５℃であり、これに貼り合わせる低融点樹脂としては、前述の熱融着性繊維の融点温度とほぼ同様の樹脂を用いるようにし、熱処理により前記ポリエステル繊維を捲縮させて嵩高性を付与するようにする。捲縮させた繊維を用いることにより、埃や毛髪類を絡み合いによってより効果的に捕獲することが可能となる。
【００２８】
一方、親水性繊維としては、綿又はパルプ等の天然繊維、レーヨン、キュプラ等の再生繊維、アクリルなどの合成繊維等を使用することができるが、これらの中でレーヨンが最も好適である。レーヨンは吸水性に富み、取扱いが容易であるとともに、一定長の繊維を安価に入手することができる。
【００２９】
前記上面層３および下面層４の坪量はそれぞれ、１０〜２５ｇ／ｍ２、好ましくは１５〜２０ｇ／ｍ２とするのが望ましい。坪量が１０ｇ／ｍ２未満である場合には、実質的に埃や毛髪類を拭き取る層厚が薄く成りすぎて所望の清拭性能を得ることができない。また、坪量が２５ｇ／ｍ２を超える場合には層厚が大きく、水分を拭き取った際に、水分が中間層２に到達しづらく上面層３又は下面層４の親水性繊維に保水されるようになり、後述のウェットバック性能の点で好ましくない。また、前記上面層３および下面層４がポリエステル繊維とレーヨンの２種の繊維からなる繊維層の場合には、前記ポリエステル繊維とレーヨンとは１〜６：９〜４、好ましくは３〜６：７〜４の比率で配合されていることが望ましい。
【００３０】
前記中間層２、上面層３及び下面層４との結合は、高圧水流の投射により繊維を交絡させ一体のシートとするのが望ましい。高圧噴射された水流により、中間層２のパルプ層が表裏面層を結合する媒体層となり、表裏面の不織布層を一体的に結合することが可能となる。なお、拭き取り用シートの各繊維層の結合に際し、繊維中にポリエチレン、ポリプロピレン等の熱融着性繊維を混入しておき、高圧水流によって繊維同士を三次元的に交絡させた後、熱を加え前記熱融着性繊維を融着することによって各層の結合を強固とする方法も存在するが、乾式拭き取り用シートの場合にはシートが固くなり過ぎてしまうことと、前記熱融着部が水分の透過を阻害することになるため繊維間の熱融着は行わない方が望ましい。
【００３１】
図２に示される拭き取り用シート１のように、表面層に凹凸を形成する場合には、ライン上にて、不織布に与えたい表面模様を成すワイヤメッシュ上に、上面層３、中間層２、下面層４の順で積層し、搬送中にこの繊維ウエブの上方から高圧水流を噴射して繊維同士を交絡させるようにする。この際、ワイヤメッシュのワイヤが存在する部分の繊維は、高圧水流の衝突エネルギーによってワイヤの両側に押し分けられ開孔側に移動されるため、メッシュ開孔部の繊維部分が相対的に繊維密度が高くなるとともに、開孔形状に合わせて凸状となり、一方ワイヤが存在する部分は相対的に繊維密度が小さくなるとともに、ワイヤに沿って凹状が形成される。
【００３２】
前記上面層３に形成される凹凸パターンは、繊維の高密度領域と低密度領域とが３〜７：７〜３の比率でほぼ均一に存在し、前記高密度領域と低密度領域とは、拭き取りシートの平面２方向に、例えば直交する２方向に対し交互に又は繰り返し存在するパターンとするのが望ましい。仮に、凸部と凹部とが平行に連続している１方向パターンの場合には、水分を凸部、凹部の方向に沿って拭き取った際には、拭き残しが生じ水筋ができてしまい、複数回の拭き取りによらなければ水分を綺麗に拭き取ることができない。さらに望ましくは、前記低密度領域において中間層２を構成する親水性繊維の一部が外部に露出した構造となっているのが望ましい。中間層２が外部に露出していることにより、水分を素早く中間層２に吸収させ保持することが可能となる。
【００３３】
前述した乾式拭き取り用シート１は、２枚１組として折り畳んで、図７に示されるような略直方体の収容箱５の中に収容されフロア清掃用製品として提供される。前記収容箱５の上面には取出し口５ａが形成されており、使用時には最上部の拭き取り用シート１を取り出すと、次の拭き取り用シート１が取り出し易いように取出口５ａよりその一部が突出する、所謂ポップアップ方式が採用されている。なお、符号６は埃等の侵入を防止するためのフィルムである。
【００３４】
前記拭き取り用シート１の重畳構造としては、ボックスタイプ型ティッシュペーパーなどで採用されている一般的な２つ折りの他、３つ折り（Ｚ折り又は変形Ｚ折り）などがある。前記２つ折り重畳構造は、図４に示されるように、各拭き取り用シート１が略中央線を折り目として約半分に折り畳まれ、拭き取り用シート１を１枚づつ交互に対向させ、上側に重ね合わされる拭き取り用シート１の下側部分１ａと下側に重ね合わされる拭き取り用シート１の上側部分１ｂとを順次重ね合わせて成る重畳構造である。前記３つ折りは、主にウェットティッシュなどに採用されている重畳構造で、例えば図５に示されるように、各拭き取り用シート１がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分１ｂ、この上部分に隣接する中間を中部分１ｃ、残りを下部分１ｄとして、下側に重ね合わされる拭き取り用シート１の前記上部分１ｂのほぼ先端側半分が、上側に重ね合わされる拭き取り用シート１の前記上部分１ｂと中部分１ｃとによって挟まれながら、順次拭き取り用シート１，１…が積み重ねられている重畳構造や、図６に示されるように、中央線を折り目として約半分に折り畳まれた第１拭き取り用シート１と、外側部分がそれぞれ反対面側に折り返され断面Ｚ状とされる第２拭き取り用シート１’とが積層方向に交互に配列されるとともに、前記第１拭き取り用シート１の上側部分１ｂのほぼ先端側半分が前記第２拭き取り用シート１’の断面Ｚ形状を構成する下側の折返し部分１ｇと中間部分１ｆとの間に挟まれ、かつ前記第１拭き取り用シート１の下側部分１ａのほぼ先端側半分が前記第２拭き取り用シート１’の断面Ｚ形状を構成する上側折返し部分１ｅと中間部分１ｆとに挟まれながら順次積み重ねられている重畳構造などを挙げることができる。
【００３５】
〔その他の形態例〕
（１）上記形態例では高圧水流によるスパンレース法を採用したが、鉤状針を抜き差しすることにより繊維の交絡を図るニードルパンチ法によって各層の結合を図るようにしてもよい。
【００３６】
【実施例】
〔実施例１〕
本乾式拭き取り用シートの特徴点は、▲１▼ドライ状態での埃や毛髪類の拭き取り性が高いこと、▲２▼水分を吸収してウェット状態になっても埃や毛髪類の拭き取り性が高いこと、▲３▼水分を吸収した後のウェットバック率が少ないことにある。
【００３７】
従って、本実施例１ではこれらの各項目の拭き取り性について検証を行った。本発明に係る拭き取りシートとしては３種類のものを用意した。これら拭き取りシートの構造は表１のとおりである。
【００３８】
【表１】
2005000399.tif 000003
【００３９】
（１）試験（その１）は、柄の付いた掃除治具にシートを取付け、髪の毛１０本、埃を撒き、５往復させて何本とれたかを確認する。評価基準は、◎：７／１０〜１０／１０、○：４／１０〜６／１０、△：１／１０〜３／１０、×：０／１０、とした。
【００４０】
（２）試験（その２）は、水１０ｃｃ吸収後に、髪の毛２５本と埃を撒き、５往復させて何本とれたかを確認した後、５回振り何本落ちたかを確認した。評価基準は、◎：２０／２５〜２５／２５、○：２０／２５〜２５／２５取れるが振ると落ちる、△：１０／２５〜１９／２５、×：０／２５〜９／２５又は１０／２５〜１９／２５取れるが振ると落ちる、とした。
【００４１】
（３）試験（その３）は、床に２ｃｃの水を落とし、５往復させて床の拭き取り後の状態を確認する。評価基準は、◎：拭き後が残らない、○：拭き後がやや残る、△：残る、×：水分がほとんど取れていない、とした。
【００４２】
上記試験（その１）〜（その３）について、上記実施例１〜３に係る拭き取りシートについて試験を行うとともに、他社製品Ａ、Ｂ（比較例１，２）と、ＰＥＴ１００％（坪量：６５ｇ／ｍ２）の単層シート（比較例３）、レーヨン／ＰＥＴが４０：６０の単層シート（比較例４）についても比較例として試験を行った。その試験結果を下表２に示す。
【００４３】
【表２】
2005000399.tif 000004
【００４４】
〔実施例２〕
本実施例２では、上記実施例１〜３、比較例１〜４について、液体拡散性、液体透過性、ウェットバック率について試験を行った。
【００４５】
液体拡散性試験は、水２ｃｃを吸収させて１分後の拡散面積を測定した。評価基準は、◎：１００００ｍｍ２以上、○：５０００〜９９９９ｍｍ２、△：１０００〜４９９９ｍｍ２、×：０〜９９９ｍｍ２、とした。
【００４６】
液体透過性試験は、シートを広げ常温に放置しておいた水（水温２１℃）を２ｃｍ間隔で１滴づつ計１０滴垂らし、１０滴垂らした後から、１０点すべてが吸収されるまでの時間を測定した。評価基準は、◎：１秒以内、○：５秒以内、△：１０秒以内、×：１０秒以上、とした。
【００４７】
ウェットバック率が前述した試験方法とし、評価基準は◎：１０％以内、○：１０〜２０％、△：２１〜５０％、×：５０〜１００％、とした。
以上の試験結果を下表３に示す。
【００４８】
【表３】
2005000399.tif 000005
【００４９】
【発明の効果】
以上詳説のとおり本発明によれば、床面等にこぼれた水分を効果的に拭き取りでき、かつ拭き取り後においても埃や毛髪等の拭き取り能力を低下させることのない乾式拭き取り用シートを得ることができる。
【図面の簡単な説明】
【図１】本発明に係る乾式拭き取りシート１の横断面図である。
【図２】乾式拭き取りシートの他例を示す横断面図である。
【図３】ウェットバック率の測定要領を示す図である。
【図４】拭き取り用シート１の重畳構造（２つ折り）を示す断面図である。
【図５】拭き取り用シート１の重畳構造（３つ折り）を示す断面図である。
【図６】拭き取り用シート１の重畳構造（３つ折り）を示す断面図である。
【図７】拭き取り用シート１を収容する略直方体状の箱を示す斜視図である。
【符号の説明】
１…拭き取り用シート、２…中間層、３…上面層、４…下面層、５…収容箱
【図１】
2005000399.tif 000006
【図２】
2005000399.tif 000007
【図３】
2005000399.tif 000008
【図４】
2005000399.tif 000009
【図５】
2005000399.tif 000010
【図６】
2005000399.tif 000011
【図７】
2005000399.tif 000012